(57)【特許請求の範囲】
【請求項１】
アルカリ条件下でシクロデキストリンに非晶質ケイ酸を添加し、２６３Ｋより高く、かつ、α‐シクロデキストリンおよびβ‐シクロデキストリンの場合は３０８Ｋ以下、γ‐シクロデキストリンの場合は３１３Ｋ以下の温度条件下にて、攪拌しながらモノエポキシ化合物、ジエポキシ化合物、トリエポキシ化合物またはポリエポキシ化合物のいずれかを加え、さらに所定時間撹拌を継続することによって得られる、平均アスペクト比（長軸長／短軸長）が２以上のエポキシ化合物架橋粒状シクロデキストリンポリマーの製造方法。
【請求項２】
非晶質ケイ酸に替えて、アルカリケイ酸塩、もしくはそれらの水溶液を添加することを特徴とする、請求項１に記載のエポキシ化合物架橋粒状シクロデキストリンポリマーの製造方法。
【請求項３】
非晶質ケイ酸に替えて、鉱物、もしくはそれらのアルカリ水溶液を添加することを特徴とする、請求項１に記載のエポキシ化合物架橋粒状シクロデキストリンポリマーの製造方法。
【請求項４】
請求項１ないし３のいずれかに記載のエポキシ化合物架橋粒状シクロデキストリンポリマーの製造方法により得られる、シクロデキストリンがエポキシ化合物で架橋された高分子であって、該高分子の平均アスペクト比（長軸長／短軸長）が２以上のエポキシ化合物架橋粒状シクロデキストリンポリマー。
【請求項５】
請求項１ないし３のいずれかに記載のエポキシ化合物架橋粒状シクロデキストリンポリマーの製造方法により得られる、シクロデキストリンがエポキシ化合物で架橋された高分子であって、該高分子の平均アスペクト比（長軸長／短軸長）が３以上、かつ平均長軸長が５００μｍ以上のエポキシ化合物架橋粒状シクロデキストリンポリマー。
【請求項６】
水溶液、血液もしくはその他の親水性溶液に含まれる有機化合物もしくは無機化合物の分離材、または抽出材として使用されることを特徴とする、請求項４または５に記載のエポキシ化合物架橋粒状シクロデキストリンポリマー。
【請求項７】
請求項４ないし６に記載のエポキシ化合物架橋粒状シクロデキストリンポリマーのうち少なくともいずれか１種類を用いて形成されている、シクロデキストリンポリマー製シート状体。
【請求項８】
請求項４ないし６に記載のエポキシ化合物架橋粒状シクロデキストリンポリマーのうち少なくともいずれか１種類を用いて形成されている、ろ紙状体。
【請求項９】
請求項４ないし６に記載のエポキシ化合物架橋粒状シクロデキストリンポリマーのうち少なくともいずれか１種類を用い、該シクロデキストリンポリマー同士を絡ませる処理を行ってシート状体を得る、シクロデキストリンポリマー製シート状体の製造方法。
【発明の詳細な説明】
【技術分野】
【０００１】
本発明は、短時間で大量の溶液あるいはその他の移動媒体を、円滑、効率的に処理することの可能なシクロデキストリンポリマーおよびその製造方法に関するものである。
【背景技術】
【０００２】
シクロデキストリンは、複数個のグルコピラノースが環状に連なった水溶性の物質である。分子内部に疎水性の空間を有しており、この空間に有機化合物あるいは無機化合物が入り込み、包接化合物を形成する。このような性質を利用した水不溶性シクロデキストリンポリマーによる、溶液に含まれるダイオキシン類や界面活性剤などの環境汚染物質の除去・抽出技術（特許文献１、特許文献２）、溶液に含まれるヨウ素を抽出する技術（特許文献３）、溶液に含まれるクロロゲン酸やカフェインを分離する技術（特許文献４、特許文献５）、血液に含まれる細菌毒素（リポ多糖類）の除去技術（特許文献６）が提案されている。また、微生物の固定化単体も提案されている（特許文献７）。
【０００３】
従来、数十μｍ〜１３００μｍ程度の球状エポキシ化合物架橋シクロデキストリンポリマーの製造方法としては、流動パラフィンなどの疎水性液状物質に架橋剤とシクロデキストリンとのアルカリ水溶液を分散させる方法（特許文献８）、または架橋剤である液状のエポキシ化合物にシクロデキストリン化合物のアルカリ水溶液を分散させる方法(特許文献９)が報告されている。それらによれば、疎水性液状物質を多量の有機溶媒等で洗浄する作業が必要であり、使用した多量の洗浄液を処分する必要があった。本願発明者らは、疎水性液状物質を用いない球状のシクロデキストリンポリマー製造方法として、シクロデキストリンのアルカリ水溶液に非晶質のケイ酸を溶解させた後に、エポキシ化合物を添加する方法を提案している（特許文献１０）。
【先行技術文献】
【特許文献】
【０００４】
【特許文献１】特開２００７−１１１６３０「溶液中のダイオキシン類捕集方法および回収方法」
【特許文献２】特開２００８−２４６２８７「界面活性剤の除去方法」
【特許文献３】特開２００８−０９３５４５「ヨウ素の吸着および回収方法」
【特許文献４】特開平０７−３２２８２３「コーヒー抽出液の呈味改良方法」
【特許文献５】特開２００４−０００２２９「β−シクロデキストリンポリマーによるカフェインの特異的分離法」
【特許文献６】Ｗ０２００７／０１３１２２「血液を解毒するための血液濾過剤」
【特許文献７】特開２００１−１４９９７５「微生物固定化担体」
【特許文献８】特開昭５８−１７１４０４「ポリシクロデキストリンビーズの製法」
【特許文献９】特開昭６０−２０９２４「ビーズ状不溶性シクロデキストリンポリマーの製法」
【特許文献１０】特開２００６−１４３９５３「ビーズ状シクロデキストリンポリマー製造方法」
【発明の概要】
【発明が解決しようとする課題】
【０００５】
短時間で大量の溶液を処理する必要がある水処理施設や飲料製造工場等においては、除去材や分離材（以下、「材料」）に高い透水性が要求される。しかしながら上記特許文献８、９および１０の開示技術では、材料の形状が球状であるため、除去・分離装置に充填されたときに材料同士の間隔が狭くなり、溶液が常圧下では高い透水性が得られず、また高圧にした溶液では材料が圧力に耐えられずに破砕するとともに、さらに透水性が低くなるという問題があった。
【０００６】
そこで本発明が解決しようとする課題は、短時間で大量の溶液あるいはその他の移動媒体を、円滑、効率的に処理することの可能なシクロデキストリンポリマーとして、空隙率が高く、かつ溶液の圧力を高くすることの不要な、粒状シクロデキストリンポリマーおよびその製造方法を提供することである。
【課題を解決するための手段】
【０００７】
本願発明は上記課題に関して検討した結果、非晶質ケイ酸を用いてシクロデキストリンポリマーを製造する工程において、一定の温度範囲条件下で攪拌して、平均アスペクト比が２以上の粒状シクロデキストリンポリマーを製造することによって上記課題の解決が可能であることを見出し、本発明に至った。すなわち、上記課題を解決するための手段として本願で特許請求される発明、もしくは少なくとも開示される発明は以下の通りである。
【０００８】
（１）  アルカリ条件下でシクロデキストリンに非晶質ケイ酸を添加し、２６３Ｋより高く、かつ、α‐シクロデキストリンおよびβ‐シクロデキストリンの場合は３０８Ｋ以下、γ‐シクロデキストリンの場合は３１３Ｋ以下の温度条件下にて、攪拌しながらモノエポキシ化合物、ジエポキシ化合物、トリエポキシ化合物またはポリエポキシ化合物のいずれかを加え、さらに所定時間撹拌を継続することによって得られる、平均アスペクト比（長軸長／短軸長）が２以上のエポキシ化合物架橋粒状シクロデキストリンポリマーの製造方法。
（２） 非晶質ケイ酸に替えて、アルカリケイ酸塩、もしくはそれらの水溶液を添加することを特徴とする、（１）に記載のエポキシ化合物架橋粒状シクロデキストリンポリマーの製造方法。
（３） 非晶質ケイ酸に替えて、鉱物、もしくはそれらのアルカリ水溶液を添加することを特徴とする、（１）に記載のエポキシ化合物架橋粒状シクロデキストリンポリマーの製造方法。
【０００９】
（４）  （１）ないし（３）のいずれかに記載のエポキシ化合物架橋粒状シクロデキストリンポリマーの製造方法により得られる、シクロデキストリンがエポキシ化合物で架橋された高分子であって、該高分子の平均アスペクト比（長軸長／短軸長）が２以上のエポキシ化合物架橋粒状シクロデキストリンポリマー。
（５）  （１）ないし（３）のいずれかに記載のエポキシ化合物架橋粒状シクロデキストリンポリマーの製造方法により得られる、シクロデキストリンがエポキシ化合物で架橋された高分子であって、該高分子の平均アスペクト比（長軸長／短軸長）が３以上、かつ平均長軸長が５００μｍ以上のエポキシ化合物架橋粒状シクロデキストリンポリマー。
（６）  水溶液、血液もしくはその他の親水性溶液に含まれる有機化合物もしくは無機化合物の分離材、または抽出材として使用されることを特徴とする、（４）または（５）に記載のエポキシ化合物架橋粒状シクロデキストリンポリマー。
【００１０】
（７） （４）ないし（６）に記載のエポキシ化合物架橋粒状シクロデキストリンポリマーのうち少なくともいずれか１種類を用いて形成されている、シクロデキストリンポリマー製シート状体。
（８） （４）ないし（６）に記載のエポキシ化合物架橋粒状シクロデキストリンポリマーのうち少なくともいずれか１種類を用いて形成されている、ろ紙状体。
（９） （４）ないし（６）に記載のエポキシ化合物架橋粒状シクロデキストリンポリマーのうち少なくともいずれか１種類を用い、該シクロデキストリンポリマー同士を絡ませる処理を行ってシート状体を得る、シクロデキストリンポリマー製シート状体の製造方法。
【００１１】
なお本発明において「アスペクト比」とは、走査型電子顕微鏡画像または実体顕微鏡画像において、粒子の長軸の長さ（Ｌ）と短軸の長さ（Ｓ）の値を測定し、得られた値から算出されるアスペクト比（Ａ）＝長軸の長さ（Ｌ）／短軸の長さ（Ｓ）にて表されるものであり、「平均アスペクト比」とは、画像から無作為に抽出した２０個の粒子のアスペクト比の平均値であり、「平均長軸長」とは、画像から無作為に抽出した２０個の粒子の長軸長の平均値である。
【００１２】
なおまた、本発明における温度は、摂氏温度（セルシウス温度、単位「℃」）ではなく、国際単位系の温度単位であるケルビン（単位「Ｋ」）にて表記される。
【発明の効果】
【００１３】
本発明の粒状シクロデキストリンポリマーおよびその製造方法は上述のように構成されるため、これによれば、充填された際の空隙率の高さと、溶液圧力の高圧化が不要なことにより、短時間で大量の溶液あるいはその他の移動媒体を、円滑、効率的に処理することができる。特に本発明のエポキシ化合物架橋シクロデキストリンポリマーは、２以上の高い平均アスペクト比を有しており、除去・抽出装置に充填されてもポリマー間の空隙が大きく高い透水性を示し、多量の溶液を処理することができる。
【００１４】
また、製造時の温度や攪拌翼の形状を変えることによって粒子の大きさを変えられるため、溶液との接触面積を増加させることも可能である。さらに、本発明のエポキシ化合物架橋シクロデキストリンポリマーは、エポキシ化合物架橋シクロデキストリンポリマー同士を絡ませることによって、取扱いが容易であるろ紙状の形態にすることもできる。
【図面の簡単な説明】
【００１５】
【図１】本発明の粒状シクロデキストリンポリマー製造方法の構成を示すフロー図である。
【図２】実施例１で得た平均アスペクト比２．２４、平均長軸長１８７μｍの粒状β−シクロデキストリンポリマーの走査型電子顕微鏡画像である。
【図３】実施例７で得た粒状α−シクロデキストリンポリマーの実体顕微鏡画像である。
【図４】実施例７で得た粒状β−シクロデキストリンポリマーの実体顕微鏡画像である。
【図５】実施例７で得た粒状γ−シクロデキストリンポリマーの実体顕微鏡画像である。
【発明を実施するための形態】
【００１６】
以下、本発明を図面も用いつつ詳細に説明する。
図１は、本発明の粒状シクロデキストリンポリマー製造方法の構成を示すフロー図である。図示するように本製造方法は、シクロデキストリン１および非晶質ケイ酸をアルカリ水溶液に加え（Ｐ１：添加過程）、溶液を２６３Ｋより高く、かつ、α‐シクロデキストリンおよびβ‐シクロデキストリンの場合は３０８Ｋ以下、γ‐シクロデキストリンの場合は３１３Ｋ以下の温度範囲、好ましくは２８８Ｋより高く、かつ、α‐シクロデキストリンおよびβ‐シクロデキストリンの場合は３０８Ｋ以下、γ‐シクロデキストリンの場合は３１３Ｋ以下の温度範囲にするとともに攪拌し（Ｐ２：攪拌過程）、さらにこれにエピクロロヒドリン、エチレングリコールジグリシジルエーテル、ブタンジオールジグリシジルエーテル等のエポキシ系化合物３を加え（Ｐ３：エポキシ系化合物添加過程）、溶液を２６３Ｋより高く、かつ３３８Ｋより低い温度範囲、好ましくは２８８Ｋより高く、かつ３１８Ｋより低い温度範囲のまま攪拌を継続（Ｐ４：攪拌過程）する、各過程を備えることを主たる構成とする。かかる構成によって、平均アスペクト比が２以上の粒状シクロデキストリンポリマー１０が得られる。なお、アスペクト比が相当大きいものを得ることもでき、たとえば、アスペクト比が３５程度のものを得ることも可能である。
【００１７】
なお、本発明の粒状シクロデキストリンポリマーは、平均アスペクト比３以上のものを、より望ましい形態と規定することができる。さらには、平均アスペクト比３以上で、かつ平均長軸長が５００μｍ以上のものを、特に望ましい形態と規定することができる。アスペクト比や長軸長の値が大きいほど、粒状シクロデキストリンポリマーは繊維的な形態に近似し、本発明の目的である充填時の空隙の増大効果、透水性の向上効果が大きくなるからである。また、後述するシート状体、ろ紙状体の製造においても、粒状シクロデキストリンポリマーの繊維化は好ましい。
【００１８】
図のＰ１においては、非晶質のケイ酸２に替えてケイ酸ナトリウム、ケイ酸カリウム等のアルカリケイ酸塩、もしくはそれらの水溶液、または、ケイ藻土、ケイ酸白土等の鉱物、もしくはそれら全部または一部を溶解させたアルカリ水溶液を添加することとしてもよい。
【００１９】
図のＰ４においては、２６３Ｋより高く、かつ３３８Ｋより低い温度範囲内で、たとえば低い温度条件下で攪拌したのち高い温度条件下で攪拌を行うというように、温度を経時的、もしくは段階的に変化させることとしてもよい。
【００２０】
図の１０として得られた平均アスペクト比２以上の粒状シクロデキストリンポリマーは、水を含んだ状態であるが、これは適宜の方法により乾燥させてもよい。粒状シクロデキストリンポリマーの乾燥方法としては、たとえば温風乾燥、加熱乾燥、真空乾燥、凍結乾燥などの乾燥方法が挙げられる。
【００２１】
さらに、本発明のエポキシ化合物架橋シクロデキストリンポリマーは、エポキシ化合物架橋シクロデキストリンポリマー同士を絡ませることによって、取扱いが容易なろ紙状等のシート状体の形態とすることもできる。ここで、絡ませる処理に供するシクロデキストリンポリマーの種類は問わず、本発明に係るシクロデキストリンポリマーであれば全てを、適宜組合せにて用いることができる。
【００２２】
エポキシ化合物架橋シクロデキストリンポリマーをシート状体の形態、とりわけろ紙状の形態とすることにより、そのような形態が処理工程上好ましいあらゆる分野において、利便性を提供することができる。
【実施例】
【００２３】
以下、本発明の実施例を説明するが、本願はかかる実施例に限定されるものではない。なお、以下説明する実施例ではエポキシ化合物としてエピクロロヒドリン、ブタンジオールジグリシジルエーテル、エチレングリコールジグリシジルエーテルを用いているが、その他のモノエポキシ系化合物、その他のジエポキシ系化合物、ペンタエリスリトールポリグリシジルエーテルその他のポリエポキシ系化合物のいずれかを代わりに用いても本発明を実施できることは、確認済みである。
【００２４】
実施例ではα−シクロデキストリンポリマー、β−シクロデキストリンポリマー、γ―シクロデキストリンポリマー、αおよびβおよびγ−シクロデキストリン混合型のシクロデキストリンポリマーについて示しているが、α−、β−、γ−シクロデキストリンのうちの２種類または３種類のシクロデキストリンを混ぜたシクロデキストリンを用いても、本発明を実施できる。つまり、製造するときにα−、β−、γ−の各シクロデキストリンを自由な組み合わせで添加しても、粒状のα，β−シクロデキストリンポリマー、β，γ−シクロデキストリンポリマー、γ，α−シクロデキストリンポリマー、α，β，γ−シクロデキストリンポリマー、というように本発明を実施できる。また、工業原料として提供されているものの中には、α−、β−、γ−の各シクロデキストリンが２種類または３種類混合した状態のものもあるが、かかる状態の原料を用いても本発明実施可能であることも、確認済みである。
【００２５】
＜実施例１＞  粒状シクロデキストリンポリマーの製造−１
水酸化ナトリウム水溶液（ＮａＯＨ８０．０ｇ／Ｈ２Ｏ２００．０ｇ）にシクロデキストリン（以下、「ＣｙＤ」）を溶解させ、次に、非晶質ケイ酸を溶解した溶液を３ッ口のセパラブルカバーを付けた１Ｌ丸底セパラブルフラスコに入れ、一定温度条件下、幅９０ｍｍのフッ素樹脂製ラウンド型攪拌羽根付きの攪拌棒にて一定回転数で攪拌しながら、エピクロロヒドリン４５．６ｇ（４９２．９ｍｍｏｌ）を加え、さらに一定温度、一定回転数条件下で一定時間攪拌後、ブフナー漏斗を使用して吸引濾過を行い、水で中性になるまで洗浄し、無色または白色の粒状シクロデキストリンポリマーを得た。
【００２６】
用いたＣｙＤと重量、非晶質ケイ酸の重量、温度条件、攪拌羽根回転数、攪拌時間条件、および得られた粒状シクロデキストリンポリマーの平均アスペクト比、平均長軸長を表１（α−ＣｙＤ）、表２（β−ＣｙＤ）、表３（γ−ＣｙＤ）にまとめた。α―、β―、γ―ＣｙＤすべてにおいて、さまざまな温度条件等において、平均アスペクト比２以上のシクロデキストリンポリマーを調製することができた。
【００２７】
【表１】
0005636537.tif 000002
【００２８】
【表２】
0005636537.tif 000003
【００２９】
【表３】
0005636537.tif 000004
【００３０】
各表に示すように、粒状α−シクロデキストリンポリマーとしては、温度２７３〜３３８Ｋにおいて平均アスペクト比２．７１〜５．０７、平均長軸長が１３．６〜７２９μｍのものが、粒状β−シクロデキストリンポリマーとしては、温度２６８〜３０８Ｋにおいて平均アスペクト比２．２４〜８．３４、平均長軸長が１９．０〜１９８５μｍのものが、また粒状γ−シクロデキストリンポリマーとしては、温度２９８〜３３８Ｋにおいて平均アスペクト比３．７５〜９．４１、平均長軸長が５６７〜１９９１μｍのものが得られた。また、温度３０３Ｋ、攪拌羽根回転数４００回転／分においては、最大アスペクト比３５のβ―シクロデキストリンポリマーが得られた。なお、γ−ＣｙＤの３１３Ｋ、３３８Ｋ各条件によるものを除いては、温度が低いと平均長軸長が短くなる傾向が認められた。
【００３１】
＜実施例２＞  粒状シクロデキストリンポリマーの製造−２
水酸化ナトリウム水溶液（ＮａＯＨ８０．０ｇ／Ｈ２Ｏ２００．０ｇ）にβ−ＣｙＤ６０．０ｇを溶解させ、次に、非晶質ケイ酸６０．０ｇを溶解した溶液を３ッ口のセパラブルカバーを付けた１Ｌ丸底セパラブルフラスコに入れ、２８８K下、幅９０ｍｍのフッ素樹脂製ラウンド型攪拌羽根付きの攪拌棒にて、回転数４００回転／分で攪拌しながら、エピクロロヒドリン４５．６ｇ（４９２．９ｍｍｏｌ）を加え、さらに同回転数で２８８Ｋ下６０分間、次に２９３Ｋ下６０分間、次に２９８Ｋ下６０分間、３０３Ｋ下６０分間攪拌を継続した後、ブフナー漏斗を使用して吸引濾過を行い、水で中性になるまで洗浄し、無色または白色の平均アスペクト比６．８５、平均長軸長２１２０μｍの粒状シクロデキストリンポリマーを得た。
【００３２】
＜実施例３＞  粒状シクロデキストリンポリマーの製造−３
水酸化ナトリウム水溶液（ＮａＯＨ８０．０ｇ／Ｈ２Ｏ２００．０ｇ）にβ−ＣｙＤ６０．０ｇを溶解させ、次に、非晶質ケイ酸６０．０ｇを溶解し、２６７Ｋ下、幅９０ｍｍのフッ素樹脂製ラウンド型攪拌羽根付きの攪拌棒にて、回転数４００回転／分で攪拌しながら、エピクロロヒドリン４５．６ｇ（４９２．９ｍｍｏｌ）を加え、さらに同回転数で２６７Ｋ下６０分間、次に３０８Ｋ下１１００分間攪拌を継続した後、ブフナー漏斗を使用して吸引濾過を行い、水で中性になるまで洗浄し、無色または白色の平均アスペクト比１１．０、平均長軸長１３１８μｍの粒状シクロデキストリンポリマーを得た。
【００３３】
＜実施例４＞  粒状シクロデキストリンポリマーの製造−４
水酸化ナトリウム水溶液（ＮａＯＨ８０．０ｇ／Ｈ２Ｏ２００．０ｇ）にβ−ＣｙＤ６０．０ｇを溶解させ、次に、非晶質ケイ酸６０．０ｇを溶解し、２６７Ｋ下、幅９０ｍｍのフッ素樹脂製ラウンド型攪拌羽根付きの攪拌棒にて、回転数４００回転／分で攪拌しながら、エピクロロヒドリン４５．６ｇ（４９２．９ｍｍｏｌ）を加え、さらに同回転数で２６３Ｋ下２４０分間、次に２６８Ｋ下９７８０分間攪拌を継続した後、ブフナー漏斗を使用して吸引濾過を行い、水で中性になるまで洗浄し、無色または白色の平均アスペクト比２．４６、平均長軸長１２．９μｍの粒状シクロデキストリンポリマーを得た。
【００３４】
＜実施例５＞  粒状シクロデキストリンポリマーの製造−５
水酸化ナトリウム水溶液（ＮａＯＨ８００．０ｇ／Ｈ２Ｏ２０００．０ｇ）にケイ藻土６８２ｇを入れ、フッ素樹脂コーティングを施したパドル型攪拌翼にて２時間攪拌を行った後、室温下２ないし３週間静置した溶液の上澄み液１２００ｍＬにβ−ＣｙＤ３００．０ｇを溶解させた溶液を３ッ口のセパラブルカバーを付けた２Ｌ丸底セパラブルフラスコに入れ、３０８Ｋ下、幅１２５ｍｍのフッ素樹脂製ラウンド型攪拌羽根付きの攪拌棒にて、回転数２００回転／分で攪拌しながら、エピクロロヒドリン２２８．０ｇ（２４６５ｍｍｏｌ）を加え、さらに同回転数で３０８Ｋ下２４０分間攪拌を継続した後、ブフナー漏斗を使用して吸引濾過を行い、水で中性になるまで洗浄し、無色または白色の平均アスペクト比１５．８、平均長軸長２０６４μｍの粒状シクロデキストリンポリマーを得た。
【００３５】
＜実施例６＞  粒状シクロデキストリンポリマーの製造−６
水酸化ナトリウム水溶液（ＮａＯＨ８００．０ｇ／Ｈ２Ｏ２０００．０ｇ）にケイ藻土６８２ｇを入れ、フッ素樹脂コーティングを施したパドル型攪拌翼にて２時間攪拌を行った後、室温下２ないし３週間静置した溶液の上澄み液１２００ｍＬにβ−ＣｙＤ３００．０ｇを溶解させた溶液を３ッ口のセパラブルカバーを付けた２Ｌ丸底セパラブルフラスコに入れ、３０８Ｋ下、幅１２５ｍｍのフッ素樹脂製ラウンド型攪拌羽根付きの攪拌棒にて、回転数４００回転／分で攪拌しながら、エピクロロヒドリン２２８．０ｇ（２４６５ｍｍｏｌ）を加え、さらに同回転数で３０８Ｋ下２４０分間攪拌を継続した後、ブフナー漏斗を使用して吸引濾過を行い、水で中性になるまで洗浄し、無色または白色の平均アスペクト比７．９０、平均長軸長５８４μｍの粒状シクロデキストリンポリマーを得た。
【００３６】
＜実施例７＞  粒状シクロデキストリンポリマーの製造−７
水酸化ナトリウム水溶液（ＮａＯＨ８．００ｋｇ／Ｈ２Ｏ２０．００ｋｇ）にシクロデキストリンを溶解させ、次に、非晶質ケイ酸６．００ｋｇを溶解した溶液をフッ素樹脂コーティングを施した底部がラウンド形状の直径３４８ｍｍ円筒型容器に入れ、３１３Ｋ下、上部翼幅１６５ｍｍ、下部翼幅１８０ｍｍのフッ素樹脂コーティングを施したフルゾーン型攪拌翼にて回転数２５０回転／分で攪拌しながら、エピクロロヒドリン４．５６ｋｇ（４９．３ｍｏｌ）を加え、さらに同温度、同回転数条件下で１８０分間攪拌後、ステンレス製ヌッチェを使用して吸引濾過を行い、水で中性になるまで洗浄し、無色または白色の粒状シクロデキストリンポリマーを得た。
【００３７】
用いたＣｙＤの種類ごとに得られた粒状シクロデキストリンポリマーの平均アスペクト比、平均長軸長を表４に示す。このように、大量に調製する場合であっても、α、β、γ−各ＣｙＤにおいて本発明を実施することができる。
【００３８】
【表４】
0005636537.tif 000005
【００３９】
図２は実施例１で得た平均アスペクト比２．２４、平均長軸長１８７μｍの粒状β−シクロデキストリンポリマーの走査型電子顕微鏡画像、図３、４、５はそれぞれ、実施例７で得た粒状α−シクロデキストリンポリマー、粒状β−シクロデキストリンポリマー、粒状γ−シクロデキストリンポリマーの実体顕微鏡画像である。これらに示すように、本実施例製造方法によって、平均アスペクト比２以上の、すなわち細長い形状（あるいは繊維的な形状）のシクロデキストリンポリマーを得ることができた。
【００４０】
＜実施例８＞  粒状シクロデキストリンポリマーの製造−８
水酸化ナトリウム水溶液（ＮａＯＨ８０．０ｇ／Ｈ２Ｏ２００．０ｇ）にα−ＣｙＤ１７．１ｇ、β−ＣｙＤ２０．０ｇ、γ−ＣｙＤ２２．９ｇを溶解させ、次に、非晶質ケイ酸６０．０ｇを溶解した溶液を３ッ口のセパラブルカバーを付けた１Ｌ丸底セパラブルフラスコに入れ、３０８K下、幅９０ｍｍのフッ素樹脂製ラウンド型攪拌羽根付きの攪拌棒にて、回転数４００回転／分で攪拌しながら、エピクロロヒドリン４５．６ｇ（４９２．９ｍｍｏｌ）を加え、さらに同回転数で３０８Ｋ下６０分間攪拌を継続した後、ブフナー漏斗を使用して吸引濾過を行い、水で中性になるまで洗浄し、無色または白色の平均アスペクト比９．２９、平均長軸長２３８２μｍの粒状シクロデキストリンポリマーを得た。
【００４１】
＜実施例９＞  粒状シクロデキストリンポリマーの製造−９
水酸化ナトリウム水溶液（ＮａＯＨ５２．４ｇ／Ｈ２Ｏ１５４．５ｇ）にβ−ＣｙＤ６０．０ｇを溶解させ、次に、ケイ酸ナトリウム水溶液（ＳｉＯ２３５−３８重量％、Ｎａ２Ｏ１７−１９重量％)１１５．１ｇを添加し、３２３Ｋ下、幅９０ｍｍのフッ素樹脂製ラウンド型攪拌羽根付きの攪拌棒にて、回転数４００回転／分で攪拌しながら、エピクロロヒドリン４５．６ｇ（４９２．９ｍｍｏｌ）を加え、さらに同回転数で３２３Ｋ下２４０分間攪拌を継続した後、ブフナー漏斗を使用して吸引濾過を行い、水で中性になるまで洗浄し、無色または白色の平均アスペクト比１１．９、平均長軸長２０９７μｍの粒状シクロデキストリンポリマーを得た。
【００４２】
＜実施例１０＞  シクロデキストリンポリマーの製造−１０
水酸化ナトリウム水溶液（ＮａＯＨ８０．０ｇ／Ｈ２Ｏ２００．０ｇ）にβ−ＣｙＤ６０．０ｇを溶解させ、次に、非晶質ケイ酸６０．０ｇを溶解した溶液を３ッ口のセパラブルカバーを付けた１Ｌ丸底セパラブルフラスコに入れ、３０３K下、幅９０ｍｍのフッ素樹脂製ラウンド型攪拌羽根付きの攪拌棒にて、回転数４００回転／分で攪拌しながら、ブタンジオールジグリシジルエーテル９９．７ｇ（４９２．９ｍｍｏｌ）を加え、さらに同回転数で３０３Ｋ下２４０分間攪拌を継続した後、ブフナー漏斗を使用して吸引濾過を行い、水で中性になるまで洗浄し、無色または白色の平均アスペクト比３．１４、平均長軸長１７９６μｍの粒状シクロデキストリンポリマーを得た。
【００４３】
＜実施例１１＞  シクロデキストリンポリマーの製造−１１
水酸化ナトリウム水溶液（ＮａＯＨ８０．０ｇ／Ｈ２Ｏ２００．０ｇ）にβ−ＣｙＤ６０．０ｇを溶解させ、次に、非晶質ケイ酸６０．０ｇを溶解した溶液を３ッ口のセパラブルカバーを付けた１Ｌ丸底セパラブルフラスコに入れ、２９３K下、幅９０ｍｍのフッ素樹脂製ラウンド型攪拌羽根付きの攪拌棒にて、回転数４００回転／分で攪拌しながら、エチレングリコールジグリシジルエーテル８５．９ｇ（４９２．９ｍｍｏｌ）を加え、さらに同回転数で２９３Ｋ下１０２０分間攪拌を継続した後、ブフナー漏斗を使用して吸引濾過を行い、水で中性になるまで洗浄し、無色または白色の平均アスペクト比２．８３、平均長軸長１８４μｍの粒状シクロデキストリンポリマーを得た。
【００４４】
＜比較例１＞  ビーズ状シクロデキストリンポリマーの製造
水酸化ナトリウム水溶液（ＮａＯＨ８０．０ｇ／Ｈ２Ｏ２００．０ｇ）にβ−ＣｙＤ６０．０ｇを溶解させ、次に、非晶質ケイ酸６０．０ｇを溶解し、３３８Ｋ下、幅９０ｍｍのフッ素樹脂製ラウンド型攪拌羽根付きの攪拌棒にて、回転数４００回転／分で攪拌しながら、エピクロロヒドリン４５．６ｇ（４９２．９ｍｍｏｌ）を加え、さらに同回転数で１８０分間攪拌を継続した後、ブフナー漏斗を使用して吸引濾過を行い、水で中性になるまで洗浄し、無色または白色の一次粒子の平均アスペクト比約１．０、算術平均径１８９μｍのビーズ状シクロデキストリンポリマーを得た。
【００４５】
＜実施例１２＞  粒状シクロデキストリンポリマーの通水試験
通液を制御するためのコックとガラスフィルターを具えた内径３１．５ｍｍの円筒型カラムに、コックを開けながら実施例１で得られた平均アスペクト比２．２４、平均長軸長１８７μｍの粒状β−シクロデキストリンポリマーをガラスフィルターから７０ｍｍの高さまで充填し、さらにコックを閉めて充填した粒状シクロデキストリンポリマーの上部から高さ１１７ｍｍの高さまで水を充填した。次に、円筒型カラムのコックを全開にし、６０秒間で流出した水の量を測定した。
【００４６】
また、平均アスペクト比２．２４、平均長軸長１８７μｍの粒状β−シクロデキストリンポリマーの代わりに、平均アスペクト比５．１４、平均長軸長６６０μｍの粒状β−シクロデキストリンポリマー、および比較例１で得た一次粒子の平均アスペクト比約１．０、算術平均径１８９μｍのビーズ状β−シクロデキストリンポリマーそれぞれを用いて同様の試験を行った。
【００４７】
その結果、６０秒間に流出した水の量（３回行った試験の平均）は、平均アスペクト比２．２４の粒状シクロデキストリンポリマーは１７．１ｇ、平均アスペクト比５．１４の粒状β−シクロデキストリンポリマーは５１．６ｇ、平均アスペクト比約１．０のビーズ状β−シクロデキストリンポリマーは１１．２ｇであり、平均長軸長と算術平均径がほぼ同じシクロデキストリンポリマー同士では平均アスペクト比２以上の方が水の流出量が多く、また、平均アスペクト比と平均長軸長が大きくなると水の流出量が多かった。
【００４８】
＜実施例１３＞  ろ紙状粒状シクロデキストリンポリマーの製造１
実施例１で得た平均アスペクト比４．７３、平均長軸長１３１μｍの粒状α−シクロデキストリンポリマー１．０ｇを純水に懸濁させ、ろ紙をセットした内径６２ｍｍのブフナロートに、吸引しながら流し、純水を吸引濾過することにより、直径約６２ｍｍのろ紙状粒状α−シクロデキストリンポリマーを得た。また、ろ紙とともに、もしくはろ紙から分離して、真空乾燥またはアイロンで加熱して水を蒸発することにより、乾燥したろ紙状粒状シクロデキストリンポリマーを得た。
【００４９】
＜実施例１４＞  ろ紙状粒状シクロデキストリンポリマーの製造２
実施例１で得た平均アスペクト比４．７３、平均長軸長１３１μｍの粒状α−シクロデキストリンポリマー０．５ｇと副材料０．５ｇとを純水中にてよく混合し、懸濁させ、ろ紙をセットした内径６２ｍｍのブフナロートに、吸引しながら流し、純水を吸引濾過した。副材料としては、セルロース繊維、ガラス繊維、およびポリウレタン・ナイロンなどのプラスチック繊維を用いた。これによって、直径約６２ｍｍのろ紙状粒状α−シクロデキストリンポリマー−セルロース繊維複合材、ろ紙状粒状α−シクロデキストリンポリマー−ガラス繊維複合材、ろ紙状粒状α−シクロデキストリンポリマー−プラスチック繊維複合材を得た。また、ろ紙とともに、もしくはろ紙から分離して、真空乾燥またはアイロンで加熱し水を蒸発することにより、乾燥した各ろ紙状粒状α−シクロデキストリンポリマー−副材料複合材を得た。
【産業上の利用可能性】
【００５０】
本発明は、界面活性剤の除去材、ヨウ素製造用吸着・回収材、ダイオキシン類吸着・回収材など、さまざまな用途が開発されているシクロデキストリンポリマーに係り、特に、その新規かつ有用な形態に関するものである。上述のとおり本発明のシクロデキストリンポリマー製造方法は、簡易であり、かつ少ない有機溶媒使用量で目標とした細長い形状を容易に製造できる、環境保護志向の方法である。
【００５１】
細長い形状を備える本発明のシクロデキストリンポリマーは、カラムなどの通気・通水用の容器に充填された際に、シクロデキストリンポリマー間の空隙が大きくなり、低圧下でも大量の気体・液体を流すことができるため、各分野での除去・吸着・回収操作等の用途において、従来に優る便利さを提供することができ、大量の気体または液体を短時間で処理する必要のある技術分野・産業分野において、特に利用性が高い。また、ろ紙状等シート状の形態にすることも可能であるため、産業上利用性は一層高いものとなる。
【符号の説明】
【００５２】
１…シクロデキストリン
２…非晶質ケイ酸
３…エポキシ系化合物
１０…粒状シクロデキストリンポリマー
Ｐ１…アルカリ水溶液へのシクロデキストリンおよび非晶質ケイ酸等の添加過程
Ｐ２…２６３Ｋより高く、かつ３３８Ｋより低い温度範囲内で行う溶液の攪拌過程
Ｐ３…エピクロロヒドリン等のエポキシ系化合物添加過程
Ｐ４…溶液を２６３Ｋより高く、かつ３３８Ｋより低い温度範囲内で行う溶液の攪拌過程
【図１】
0005636537.tif 000006
【図２】
0005636537.tif 000007
【図３】
0005636537.tif 000008
【図４】
0005636537.tif 000009
【図５】
0005636537.tif 000010